FR 3063655 A1 20180914 FR 1752007 A 20170313 1 CONTEXTE DE L'INVENTION La présente invention concerne le domaine de la séparation du paraxylène au sein des autres isomères en C8 aromatiques. Pour réaliser cette séparation, on utilise une famille de procédés, et de dispositifs associés, connus sous le nom de 5 procédés de séparation en lit mobile simulé (noté en abrégé LMS), ou de séparation en contre-courant simulé, ou encore de procédé VARICOL que nous désignerons ci-après par l'appellation générale de procédés de séparation en CCS (abréviation de contre-courant simulé). Plus précisément, la présente invention a pour objet l'optimisation des conditions opératoires d'une unité donnée par 10 l'obtention du temps de cycle en fonction du débit de désorbant rapporté au débit de paraxylène contenu dans la charge. EXAMEN DE L'ART ANTERIEUR La séparation en CCS est bien connue dans l'état de la technique. En règle générale, un procédé de séparation du paraxylène fonctionnant en contre-courant 15 simulé comporte au moins quatre zones, et éventuellement cinq ou six, chacune de ces zones étant constituée par un certain nombre de lits successifs, et chaque zone étant définie par sa position comprise entre un point d'alimentation et un point de soutirage. Typiquement, une unité CCS pour la production de paraxylène est alimentée par au moins une charge F à fractionner (contenant le paraxylène et les 20 autres isomères en C8 aromatique) et un désorbant D, parfois appelé éluant (généralement du paradiéthylbenzène ou du toluène), et l'on soutire de ladite unité au moins un raffinat R contenant les isomères du paraxylène et du désorbant et un extrait E contenant le paraxylène et du désorbant. Les procédés de séparation des xylènes en lit mobile simulé fonctionnent 25 classiquement avec des réglages qui visent à maximiser la productivité, au prix d'un flux de désorbant important, et donc d'un coût d'utilités élevé (rebouillage des distillations, pompes...). La présente invention concerne le domaine des faibles taux de désorbant, c'est-à-dire des faibles ratio entre débit de désorbant et débit de charge, où un compromis 3063655 2 est trouvé entre la productivité et la réduction du débit de désorbant, et donc la réduction des coûts opératoires. Nous n'avons pas détecté d'art antérieur portant spécifiquement sur le lien entre le débit de désorbant et le temps de cycle, c'est-à-dire le temps pendant lequel les 5 injections et soutirages de l'unité évoluent le long de la colonne jusqu'à retrouver leur position initiale. DESCRIPTION SOMMAIRE DE L'INVENTION La présente invention décrit une unité de séparation et de purification en lit mobile 10 simulé du paraxylène contenu dans une charge d'isomères en C8, la teneur en paraxylène dans la charge étant comprise entre 18 et 25% poids, et la teneur en éthylbenzène étant comprise entre 2 et 15% poids. Cette unité présente par rapport à l'art antérieur un réglage optimisé. Par réglage optimisé il est entendu que les performances de pureté et rendement, ainsi que la productivité maximale en 15 paraxylène sont atteintes, pour un taux de désorbant donné. L'unité de séparation des xylènes en lit mobile simulé utilise au moins une colonne dont le nombre de lits est compris entre 4 et 24, préférentiellement compris entre 6 et 18, et de manière encore préférée compris entre 8 et 15. On peut définir la configuration de l'unité en définissant le nombre moyen de lit pour 20 la zone j (j étant compris entre 1 et 4) Nzj par rapport au nombre total de lits dans l'ensemble de l'unité N total, de la manière suivante : Nz1 = (Ntotal * 5 / 24) * ( 1 ± 0,2) Nz2 = (Ntotal * 9 / 24) * ( 1 ± 0,2) Nz3 = (Ntotal * 7 / 24) * ( 1 ± 0,2) Nz4 = (Ntotal * 3 / 24) * ( 1 ± 0,2) Les 4 zones chromatographiques étant définies de la manière suivante : - Zone 1 : zone de désorption du paraxylène, comprise entre l'injection du 30 désorbant D et le prélèvement de l'extrait E; 25 3063655 3 - Zone 2 : zone de désorption des isomères du paraxylène, comprise entre le prélèvement de l'extrait E et l'injection de la charge à fractionner F ; - Zone 3: zone d'adsorption du paraxylène, comprise entre l'injection de la charge et le soutirage du raffinat R ; - Zone 4 : zone située entre le soutirage de raffinat R et l'injection du désorbant D. Le désorbant utilisé dans le cadre de la présente invention est le paradiéthylbenzène. Les réglages optimisés du lit mobile simulé sont décrits sous forme de couples taux de désorbant pour un temps de cycle pondéré. Le taux de désorbant est le ratio débit de désorbant sur débit de paraxylène contenu dans la charge. Le temps de cycle est l'intervalle de temps séparant deux injections de désorbant 15 au même endroit dans l'adsorbeur. Il est appelé ici pondéré quand il est multiplié p. 1 par le facteur 2 . ei.L/it Le rapport exprimé en 1/s est déterminé par une expérience de perçage telle que décrite plus précisément dans la description détaillée de l'invention qui suit. Lut représente la longueur d'un lit exprimée en mètres et Ei la porosité interstitielle 20 moyenne d'un lit d'adsorbant. Le temps de cycle (intervalle de temps séparant deux injections de désorbant au même endroit dans la colonne), optimisé est déterminé à partir du temps de cycle pondéré par l'intermédiaire du facteur : , temps de cycle pondéré = temps de cycle * 2 . 25 - le paramètre étant lui-même déterminé par une expérience de perçage faite 0-2 d'une part avec le solide adsorbant, d'autre part avec un ensemble de billes inertes de même diamètre que celui du solide adsorbant, de manière à vérifier que la mesure du u2 obtenu en présence d'adsorbant est au moins 10 fois supérieure, de 3063655 4 préférence 30 fois supérieure à la mesure a - 2 blanc obtenue lors de ce même test effectué sur les billes inertes, - connaissant la longueur d'un lit (Lut) et sa porosité interstitielle (Et), - le ratio débit de désorbant sur débit de paraxylène, donc le débit de désorbant 5 optimal est déterminé au moyen du tableau suivant : t_cycle pond Qofflpx (1/m) Réglage n°1 320 +/-20 6,7 +1-0,3 Réglage n°2 340 +/-20 6,1 +1-0,3 Réglage n°3 360 +/-20 5,7 +1-0,3 Réglage n°4 380 +/-20 5,3 +1-0,3 Réglage n°5 405 +/-20 5,1 +1-0,3 Réglage n°6 425 +/-20 4,85 +1-0,3 Réglage n°7 452 +/-20 4,6 +1-0,3 Réglage n°8 485 +/-20 4,5 +/- 0,3 10 Les conditions opératoires du procédé de séparation des xylènes en lit mobile simulé selon l'invention sont les suivantes : - la température opératoire est généralement comprise entre 100°C et 250°C, préférentiellement entre 120°C et 190°C, et de marre encore préférée entre 165°C et 185°C, - la pression est comprise entre la pression de bulle du mélange de xylènes constituant la charge et 3 MPa. La teneur en eau dans la charge du procédé de séparation des xylènes en lit mobile simulé selon la revendication l'invention est généralement comprise entre 70 et 140 ppm, et préférentiellement comprise entre 80 et 120 ppm. Le désorbant utilisé dans le procédé de séparation des xylènes selon la présente l'invention est le paradiéthylbenzène. 306 3 6 5 5 5 DESCRIPTION DETAILLEE DE L'INVENTION Le problème que cherche à résoudre la présente invention est celui de régler de manière optimale le procédé de séparation des xylènes en lit mobile simulé ( SMB) 5 dans une gamme basse de taux de désorbant, pour réduire le débit de « tourne en rond », et optimiser les coûts d'utilité (OPEX) du procédé. Par réglage optimal, il est entendu un réglage permettant d'obtenir un débit minimal de désorbant pour un niveau de productivité donné, tout en garantissant les niveaux de pureté et de rendement requis : typiquement une pureté du paraxylène supérieure à 99,5%, de 10 manière préférée supérieure à 99,6%, et de manière encore préférée supérieure à 99,7%, et un rendement en paraxylène supérieur à 95%, de manière préférée supérieur à 96%, et de manière encore préférée supérieur à 97%. En l'état de l'art actuel, il n'existe pas de méthode de réglage optimal. L'invention concerne un procédé de production de paraxylène à haut niveau de 15 pureté à partir d'une charge F comprenant entre 18% et 25% poids de paraxylène, associé à ses autres isomères en C8 aromatiques. Selon une caractéristique du procédé, l'adsorbant du procédé selon l'invention est un adsorbant zéolitique à base de cristaux de zéolite X et de phase non zéolithique, de manière préférée une zéolithe de type faujasite échangée au baryum ou 20 échangée au baryum et au potassium. La séparation par LMS du paraxylène de pureté commerciale, typiquement à au moins 99,7% poids, est réalisée industriellement dans les dispositifs LMS comprenant n lits d'adsorbants, n pouvant être compris entre 4 et 24, de préférence entre 6 et 18 lits, et de manière encore plus préférée entre 8 et 15 lits. Le nombre de lits est ajusté de manière à ce que chaque lit ait de préférence une hauteur comprise entre 70 cm et 1,40 m. La configuration de chaque zone, c'est-à-dire le nombre moyen de lits par zone de l'unité selon l'invention, peut être à nombre de lits fixe (les décalages des différents points d'injection ou de soutirage étant alors simultanés) ou variable. Dans ce dernier cas, les décalages des 2 points d'injection et des 2 points de soutirage ne sont pas simultanés, de manière à obtenir des nombres de lits par zone qui ne sont 3063655 6 pas entiers en moyenne au cours d'un cycle, comme l'enseigne le brevet FR2785196. On peut définir la configuration de l'unité en définissant le nombre moyen de lit pour la zone j (j étant compris entre 1 et 4) Nzj par rapport au nombre total de lits dans 5 l'ensemble de l'unité N total, de la manière suivante. Dans ces expressions le premier indice z est le nombre de lits dans la zone considérée, et le second indice j variant de 1 à 4, représente la zone considérée. Nz1 = (Ntotal * 5/24) * (1 ± 0,2) Nz2 = (Ntotal * 9/24) * (1 ± 0,2) Nz3 = (Ntotal * 7/24) * (1 ± 0,2) Nz4 = (Ntotal * 3/24) * (1 ± 0,2) Il est possible par application des formules précédentes de tomber sur des nombres 15 de lits non entiers. Cela ne pose pas de problème dans le contexte de la présente invention, car il existe une variante du procédé Eluxyl dite « varicol » qui autorise un tel fonctionnement. Les 4 zones chromatographiques sont définies de manière générale de la manière 20 suivante : - Zone 1 : zone de désorption du paraxylène, comprise entre l'injection du désorbant D et le prélèvement de l'extrait E ; - Zone 2 : zone de désorption des isomères du paraxylène, comprise entre le prélèvement de l'extrait E et l'injection de la charge à fractionner F ; 25 - Zone 3: zone d'adsorption du paraxylène, comprise entre l'injection de la charge et le soutirage du raffinat R ; - Zone 4 : zone située entre le soutirage de raffinat R et l'injection du désorbant D. 10 3063655 7 De manière avantageuse, le temps de cycle, correspondant au temps entre deux injections de désorbant sur un lit donné, est compris entre 3 et 40 min, et de manière préférée entre 5 et 35 min. De manière avantageuse, le procédé de séparation des xylènes opère à une 5 température de 175°C à +/- 10°C, et à une pressioncomprise entre la pression de bulle des xylènes à la température du procédé et 3 MPa. De manière avantageuse, le taux de recyclage est compris entre 2,0 et 8, de préférence 2,5 à 5. On définit le taux de recyclage comme le rapport entre le débit moyen s'écoulant dans les différents lits de l'adsorbeur sur le débit d'injection de 10 charge dans cet adsorbeur. La teneur en eau en phase liquide est maintenue à une teneur comprise entre 80 et 120 ppm (poids). Dans le procédé de séparation du paraxylène selon l'invention, le désorbant est le paradiéthylbenzène. 15 Outre une capacité d'adsorption élevée et de bonnes propriétés de sélectivité vis-à-vis de l'espèce à séparer du mélange réactionnel, l'adsorbant doit présenter de bonnes propriétés de transfert de matière afin de garantir un nombre de plateaux théoriques suffisant pour réaliser une séparation efficace des espèces en mélange, comme l'indique Ruthven dans l'ouvrage intitulé «Principles of Adsorption and 20 Adsorption Processes » qu'on peut traduire par «Principes de l'Adsorption et des Procédés d'Adsorption », John Wiley & Sons, (1984), pages 326 et 407. Pour estimer le transfert de matière global d'un lit d'adsorbant, une technique simple consiste à réaliser une expérience chromatographique, dans laquelle l'adsorbant conditionné dans une colonne, est soumis à une perturbation de la 25 concentration en entrée de colonne. Cette technique est décrite dans le document suivant : Silva, M. S. P.; Moreira, M. A.; Ferreira, A. F. P.; Santos, J. C.; Silva, V. M. T. M.; Sà Gomes, P.; Minceva, M.; Mota, J. P. B.; Rodrigues, A. E. Adsorbent Evaluation Based on Experimental Breakthrough Curves: Separation of p- Xylene from C8 30 Isomers.Chem. Eng. Technol. 2012, 35, 1777-1785. 3063655 8 L'analyse du front de concentration en sortie de colonne en fonction du temps, noté c(t), en réponse à la perturbation de concentration en entrée, permet d'estimer les propriétés d'adsorption et de transfert de matière global. Lorsque la perturbation en entrée est un échelon de concentration, l'expérience 5 réalisée est connue sous le nom de « perçage », et le front de concentration obtenu en sortie de colonne en fonction du temps est appelé « courbe de perçage ». Dans l'ouvrage intitulé « Diffusion in Nanoporous », qu'on peut traduire par « Diffusion dans les nanopores », de Kârger, Ruthven et Theodorou, ed. Wiley (2012), l'analyse de la réponse expérimentale d'une colonne chromatographique 10 par la méthode des moments est décrite au chapitre 14, pages 464-465. Dans le cas d'un perçage, réponse à un échelon de concentration cil les premiers et seconds moments du front de concentration c(t) en sortie de colonne en fonction du temps, sont donnés par les expressions suivantes : y , le premier moment de la courbe de perçage, c'est-à-dire le temps moyen de 15 sortie i du front de concentration de la colonne chromatographique : oe p. = E = f (1 - -c. ) dt 0 co o-2, le second moment centré de la courbe de perçage, qui traduit la dispersion du front de concentration : Goc o-2 = 2 f (1 0 c(t) est la fonction concentration en fonction du temps consécutive à la perturbation cc) introduite en entrée. 20 Il est important de s'assurer que la mesure de o-2 est représentative du transfert de matière global au sein de l'adsorbant et non pas seulement de la dispersion liée à l'hydrodynamique dans la colonne et dans les lignes de l'outil de test. Pour ce faire, un test de perçage doit être réalisé dans les mêmes conditions que le test effectué 25 avec une colonne remplie d'adsorbant, mais en remplissant la colonne avec des billes de verre de diamètre comparable avec le diamètre de l'adsorbant. La mesure de o-2 obtenu en présence d'adsorbant doit être au moins 10 fois supérieur, de 3063655 9 préférence 30 fois supérieur à la mesure or - 2 blanc obtenue lors de ce test en absence d'adsorbant. Le temps de cycle est un des paramètres opératoires, à l'instar des débits d'injection de charge, de désorbant, et des débits de soutirage d'extrait et de 5 raffinat, qui sont définis au cas par cas par les opérateurs du procédé. En l'état de l'art actuel, il n'existe pas de méthode de réglage systématique. La présente invention décrit la relation entre : - le taux de désorbant, exprimé comme le ratio du débit de désorbant QD sur le débit de paraxylène dans la charge Qpx, 10 - tcycle le temps de cycle minimal du procédé, pondéré par le ratio du premier moment du perçage pi, sur le produit du second moment centré du perçage o-2, de Lut la longueur d'un lit et de Ei la porosité de l'empilement de solide adsorbant : p. 1 tcycle,pondéré = tcycle- 2 Ei- L'Ut Le temps de cycle pondéré est donc relié au temps de cycle par un groupe de 15 paramètres qui sont les premier et second moments de la courbe de perçage obtenus de manière expérimentale, et deux grandeurs représentatives du lit : sa longueur (Lut) et sa porosité interstitielle (Et). Ce temps de cycle pondéré a alors comme dimension l'inverse d'une longueur, on l'exprime donc en 1/m. L'invention ainsi décrite est valable quelles que soient les propriétés de transfert de 20 matière du solide adsorbant et de la configuration du procédé, qui sont renseignés dans le facteur de pondération du temps de cycle. Les premier et second moments du perçage sont déterminés pour une vitesse superficielle donnée du mélange injecté lors de l'expérience de perçage, égale à 1,30 cm/s +/- 0,05 cm/s dans les conditions de température du test, soit 175°C, et 25 pour une longueur donnée de colonne dans laquelle est conditionné le solide adsorbant, égale à 1,00 m +/- 0,01m. Les réglages optimisés décrits par l'invention sont présentés dans le tableau suivant : 3063655 10 t_cycle pond Qofflpx (1/m) Réglage n°1 320 +/-20 6,7 +/- 0,3 Réglage n°2 340 +/-20 6,1 +/- 0,3 Réglage n°3 360 +/-20 5,7 +/- 0,3 Réglage n°4 380 +/-20 5,3 +/- 0,3 Réglage n°5 405 +/-20 5,1 +/- 0,3 Réglage n°6 425 +/-20 4,85 +/- 0,3 Réglage n°7 452 +/-20 4,6 +/- 0,3 Réglage n°8 485 +/-20 4,5 +/- 0,3 Ces points décrivent des réglages optimaux, au sens où la productivité en paraxylène est maximale pour le taux de désorbant considéré. 5 - Les réglages à moindre taux de désorbant ou à un temps de cycle pondéré plus petit, ne permettent pas d'atteindre les cibles de pureté et de rendement du procédé. - Les réglages à plus grand taux de désorbant ou à un temps de cycle pondéré supérieur permettent d'atteindre les performances, mais, soit la productivité en 10 paraxylène est inférieure à sa valeur optimale, soit le taux de désorbant n'est pas aussi petit que possible pour cette productivité. On cherche donc à se placer aussi près que possible de ces réglages d'intérêt. EXEMPLES SELON L'INVENTION 15 L'invention sera mieux comprise à la lecture des trois exemples qui suivent, le premier correspond à une unité réglée de manière optimale selon l'invention, le second à une unité « sous performante » réglée au même taux de désorbant, et le troisième à une unité « sur-performante » réglée au même taux de désorbant. 3063655 11 Un test de perçage (chromatographie frontale) est réalisé sur les adsorbants dans CT2 le but d'évaluer le second moment réduit - en fonction de la vitesse superficielle 2/1.2 du fluide injecté. Le perçage consiste à injecter en continu, à travers une colonne remplie d'adsorbant, de la charge contenant un ou des composés qui vont y être 5 adsorbés. La colonne est préalablement saturée par un solvant. La colonne utilisée a une longueur de 1,00 mètre et un diamètre interne de 0,77 cm, et la quantité de solide adsorbant pour ce test est d'environ 40 g. Le mode opératoire pour obtenir les courbes de perçage est le suivant : o Remplissage de la colonne par le solide adsorbant et mise en place dans le 10 banc de test. o Remplissage par le solvant à température ambiante. o Montée progressive à la température d'adsorption sous flux de solvant (consigne de débit à température ambiante de 5 cm3/min). o Injection de solvant à 30 cm3/min (consigne de débit à température ambiante) 15 lorsque la température d'adsorption est atteinte. o Permutation solvant/charge pour injecter la charge (consigne de débit à température ambiante de 30 cm3/min). o Collecte en continu de l'effluent du perçage dans des vials fermés au fur et à mesure et analyse par chromatographie en phase gazeuse de l'effluent collecté 20 dans les vials. o L'injection de la charge est maintenue un temps suffisant pour atteindre l'équilibre thermodynamique, c'est-à-dire jusqu'à ce que la concentration en solvant dans l'effluent soit nulle. Le solvant utilisé est l'orthoxylène. La charge utilisée est constituée uniquement de 25 métaxylène. Le test est réalisé avec une température d'adsorption de 175°C. La pression est suffisante pour que la charge reste en phase liquide, soit 1 MPa. 3063655 12 Deux tests sont réalisés : un test avec la colonne remplie de billes de verre de granulométrie 400-600pm à partir duquel est évalué le u2 blanc' et un second test avec la même colonne (ou une colonne identique) remplie d'adsorbant de granulométrie 400-600pm, à partir duquel sont évalués le premier p et le second 5 moment centré u2. Les résultats sont rassemblés dans le tableau ci-dessous : Vitesse superficielle 1,30 cm/s liquide ,'-'2 blanc 0,001 min2 1er moment kt 0,98 min o-2 0,129 min2 G2 /G2 blanc 129 0,067 p/u2 7,69 1/min 10 Détermination du second moment à partir d'une expérience de perçage Exemple 1 (unité réglée de manière optimale) : On considère une unité de lit mobile simulé constituée de 15 lits, chacun de longueur 1,24 m, de porosité interstitielle 39,6%, et de rayon interne 1,05 m, avec 15 une injection de charge, une injection de désorbant, un soutirage d'extrait et un soutirage de raffinat. L'adsorbant considéré est un solide zéolitique de type BaX, caractérisé au perçage suivant la méthode précédemment décrite par un ratio ii/o-2 = 7,69 1/min. Le désorbant est du paradiéthylbenzène. La température est de 175 °C, la pression 20 de 15 bars. La teneur en eau est de 95 ppm (poids). 3063655 13 La charge à séparer est composée de 20 % de paraxylène, de 27,3 % d'orthoxylène, 47,7 % de métaxylène et 5 % d'éthylbenzène. Les décalages des différents points d'injection ou de soutirage sont simultanés. Les lits sont répartis en 4 zones chromatographiques selon la configuration 3 / 6 / 4 / 2. 5 Les débits d'injection de charge et de désorbant sont les suivants : - 0,586 m3.miri1 pour la charge, - 0,577 m3.miri1 pour le désorbant. De plus, le débit de zone 4 est de 1,522 m3.min-1, et le débit de soutirage d'extrait est de 0,286 m3.min-1. Le temps de cycle pondéré est de 396,1 m-1. 10 On obtient par simulation une pureté de paraxylène de 99,78 % et un rendement en paraxylène de 97,7 % avec une productivité de 87,2 kgpx.h-l.m-3. Ce niveau de performances en termes de pureté et de rendement en paraxylène est conforme aux cibles du procédé, et sera pris comme référence pour les exemples suivants. 15 Exemple 2 (unité « sous-performante») : A partir de l'unité considérée comme réglée de manière optimale en terme de pureté et de rendement en paraxylène, présentée dans l'exemple 1, on veut réduire le temps de cycle pour améliorer la productivité, en conservant le même taux de désorbant. 20 On considère toujours une unité de lit mobile simulé constituée de 15 lits, de longueur 1,24 m, de porosité interstitielle 39,6%, et de rayon interne 1,05 m, avec une injection de charge, une injection de désorbant, un soutirage d'extrait et un soutirage de raffinat. L'adsorbant considéré est un solide zéolitique de type BaX, caractérisé au perçage 25 suivant la méthode précédemment décrite par un ratio y/0-2 = 7,69 1/min. 3063655 14 Le désorbant est du paradiéthylbenzène. La température est de 175 °C, la pression de 15 bars. La teneur en eau est de 95 ppm (poids). La charge est composée de 20 % de paraxylène, de 27,3 % d'orthoxylène, 47,7 % de métaxylène et 5 % d'éthylbenzène. 5 Les décalages des différents points d'injection ou de soutirage sont simultanés. Les lits sont répartis en 4 zones chromatographiques selon la configuration 3 / 6 / 4 / 2. Les débits d'injection de charge et de désorbant sont les suivants : - 0,623 m3.miri1 pour la charge, - 0,613 m3.miri1 pour le désorbant. 10 De plus, le débit de zone 4 est de 1,618 m3.min-1, et le débit de soutirage d'extrait est de 0,304 m3.min-1. Le temps de cycle pondéré est de 372,6 m-1. On obtient par simulation une pureté de paraxylène de 99,65 % et un rendement en paraxylène de 97,1 % avec une productivité de 92,2 kgpx.h-l.m-3. L'unité ainsi 15 réglée est « sous-performante » par rapport aux cibles de pureté et de rendement, qui sont respectivement de 99,78 % et 97,7 %. Exemple 3 (unité « sur-performante») 20 A partir de l'unité considérée dans l'exemple 1, on veut augmenter le temps de cycle pour améliorer les performances en termes de pureté et de rendement en paraxylène, en conservant le même taux de désorbant. On considère toujours une unité de lit mobile simulé constituée de 15 lits, de longueur 1,24 m, de porosité interstitielle 39,6%, et de rayon interne 1,05 m, avec 25 une injection de charge, une injection de désorbant, un soutirage d'extrait et un soutirage de raffinat. 3063655 15 L'adsorbant considéré est un solide zéolitique de type BaX, caractérisé au perçage suivant la méthode précédemment décrite par un ratio y/0-2 = 7,69 1/min. Le désorbant est du paradiéthylbenzène. La température est de 175 °C, la pression de 15 bars. La teneur en eau est de 95 ppm (poids). 5 La charge est composée de 20 % de paraxylène, de 27,3 % d'orthoxylène, 47,7 % de métaxylène et 5 % d'éthylbenzène. Les décalages des différents points d'injection ou de soutirage sont simultanés. Les lits sont répartis en 4 zones chromatographiques selon la configuration 3 / 6 / 4 / 2. Les débits d'injection de charge et de désorbant sont les suivants : 10 - 0,553 m3.miri1 pour la charge, - 0,544 m3.miri1 pour le désorbant. De plus, le débit de zone 4 est de 1,437 m3.min-1, et le débit de soutirage d'extrait est de 0,270 m3.min-1. Le temps de cycle pondéré est de 419,6 m-1. 15 On obtient par simulation une pureté de paraxylène de 99,85 % et un rendement en paraxylène de 98,1 % avec une productivité de 82,7 kgpx.h-l.m-3. L'unité ainsi réglée est sur-performante par rapport aux cibles de pureté et de rendement, qui sont respectivement de 99,78 % et 97,7 °A). Ces exemples illustrent bien l'intérêt du réglage du procédé selon l'invention, pour 20 déterminer le temps de cycle qui permet d'obtenir les performances optimales pour un taux de désorbant donné, à savoir simultanément les niveaux cibles de pureté et rendement en paraxylène, ainsi que la productivité maximale pour ces réglages. REVENDICATIONS1)Procédé de séparation des xylènes en lit mobile simulé en vue d'optimiser la pureté et le rendement en paraxylène, la teneur en paraxylène dans la charge étant comprise entre 20 et 25% poids, ladite unité utilisant un nombre de lits compris entre 4 et 24, préférentiellement compris entre 6 et 18, et de manière encore préférée compris entre 8 et 15, et la répartition des lits dans les différentes zones étant donnée par la formule générale, valable quelle que soit le nombre total de lits (Ntotal) : Nz1 = (Ntotal * 5/24) * (1 ± 0,2) Nz2 = (Ntotal * 9/24) * (1 ± 0,2) Nz3 = (Ntotal * 7/24) * (1 ± 0,2) Nz4 = (Ntotal * 3/24) * (1 ± 0,2) 15 les 4 zones chromatographiques étant définies de la manière suivante : - Zone 1 : zone de désorption du paraxylène, comprise entre l'injection du désorbant D et le prélèvement de l'extrait E ; - Zone 2 : zone de désorption des isomères du paraxylène, comprise entre le prélèvement de l'extrait E et l'injection de la charge à fractionner F ; 20 - Zone 3: zone d'adsorption du paraxylène, comprise entre l'injection de la charge et le soutirage du raffinat R ; - Zone 4 : zone située entre le soutirage de raffinat R et l'injection du désorbant D, -le temps de cycle optimisé, défini comme l'intervalle de temps séparant deux 25 injections de désorbant au même endroit dans la colonne, étant déterminé à partir du temps de cycle pondéré par l'intermédiaire du facteur correctif : r 1.1 1 , temps de cycle pondéré = temps de cycle * I. 2 . -.1 a eiliit Il , - le paramètre étant lui-même déterminé par une expérience de perçage faite 0-2 d'une part avec le solide adsorbant, d'autre part avec un ensemble de billes inertes 30 de même diamètre que celui du solide adsorbant, de manière à vérifier que la 3063655 17 mesure du U2 obtenu en présence d'adsorbant est au moins 10 fois supérieure, de préférence 30 fois supérieure à la mesure a - 2 blanc obtenue lors de ce même test effectué sur les billes inertes, - connaissant la longueur d'un lit (Lut) et sa porosité interstitielle (Et), 5 - le ratio débit de désorbant sur débit de paraxylène, donc le débit de désorbant optimal est déterminé au moyen du tableau suivant : t_cycle pond Qofflpx (1/m) Réglage n°1 320 +/-20 6,7 +1-0,3 Réglage n°2 340 +/-20 6,1 +1-0,3 Réglage n°3 360 +/-20 5,7 +1-0,3 Réglage n°4 380 +/-20 5,3 +1-0,3 Réglage n°5 405 +/-20 5,1 +1-0,3 Réglage n°6 425 +/-20 4,85 +1-0,3 Réglage n°7 452 +/-20 4,6 +1-0,3 Réglage n°8 485 +/-20 4,5 +/- 0,3 10 2) Procédé de séparation des xylènes en lit mobile simulé selon la revendication 1, dans lequel la température opératoire est comprise entre 100°C et 250°C, préférentiellement entre 120°C et 190°C, et de marre encore davantage préférée entre 165°C et 185°C, et la pression est comprise etre la pression de bulle du mélange de xylènes constituant la charge et 3 MPa. 3) Procédé de séparation des xylènes en lit mobile simulé selon la revendication 1, dans lequel la teneur en eau dans la charge est comprise entre 70 et 140 ppm, et préférentiellement comprise entre 80 et 120 ppm. 3063655 18 4) Procédé de séparation des xylènes en lit mobile simulé selon la revendication 1, dans lequel le désorbant est le paradiéthylbenzène. 5) Procédé de séparation des xylènes en lit mobile simulé selon la revendication 1, 5 dans lequel le taux de recyclage est compris entre 2,0 et 8, de préférence 2,5 à 5, le taux de recyclage étant défini comme le rapport entre le débit moyen s'écoulant dans les différents lits de l'adsorbeur, sur le débit d'injection de charge dans cet adsorbeur. 10